(57)【要約】【課題】良好な機械的特性をもつ透明中実微小球を提供すること。【解決手段】中実微小球の全重量に対して少なくとも約７５重量％の全含有率でチタニアと、アルミナ、ジルコニアおよび／またはシリカを含有し、アルミナ、ジルコニアおよびチタニアの全含有率はシリカの含有率より大きい、透明中実微小球となす。【選択図】なし【特許請求の範囲】
【請求項１】
チタニアと、アルミナ、ジルコニアおよびシリカの少なくとも一種とを含む透明中実微小球であって、チタニアと、アルミナ、ジルコニアおよび／またはシリカの全含有率が前記中実微小球の全重量に対して少なくとも約７５重量％であり、チタニア、アルミナおよびジルコニアの全含有率がシリカの含有率より多く、チタニア含有率が前記中実微小球の全重量に対して約１０重量％〜約５０重量％である透明中実微小球。
【請求項２】
前記中実微小球の全重量に対して約２５重量％以下の量でアルカリ土類酸化物を含む、請求項１に記載の透明微小球。
【請求項３】
ジルコニアとアルミナの全含有率は、前記中実微小球の全重量に対して少なくとも約１０重量％である、請求項１に記載の透明微小球。
【請求項４】
ジルコニアとアルミナの全含有率は、前記中実微小球の全重量に対して少なくとも約２５重量％である、請求項２に記載の透明微小球。
【請求項５】
ジルコニアとアルミナの全含有率は、前記中実微小球の全重量に対して少なくとも約４０重量％である、請求項１に記載の透明微小球。
【請求項６】
前記中実微小球の全重量に対して、ジルコニアとアルミナの全含有率は少なくとも約５重量％であり、チタニア含有率は約１５重量％〜約４０重量％である、請求項１に記載の透明微小球。
【請求項７】
屈折率は少なくとも約１．７である、請求項１に記載の透明微小球。
【請求項８】
屈折率は少なくとも約１．８である、請求項１に記載の透明微小球。
【請求項９】
屈折率は少なくとも約１．８５であり且つ約２以下である、請求項１に記載の透明微小球。
【請求項１０】
前記微小球はガラスセラミック微小構造を含む、請求項１に記載の透明微小球。
【請求項１１】
チタネート、チタニア、ジルコネート、ジルコニアまたはそれらの組み合わせを含む結晶相を含む、請求項１０に記載の透明ガラスセラミック微小球。
【請求項１２】
約１４００℃以下の液相線温度を有する組成物から調製された、請求項１に記載の透明微小球。
【請求項１３】
約１３００℃以下の液相線温度を有する組成物から調製された、請求項１に記載の透明微小球。
【請求項１４】
ＢａＯ、ＳｒＯおよびそれらの混合物の群から選択された約１０重量％以下のアルカリ土類酸化物を含む、請求項１に記載の透明微小球。
【請求項１５】
少なくとも約６９０ＭＰａの破砕強度を有する、請求項１に記載の透明微小球。
【請求項１６】
少なくとも約９６０ＭＰａの破砕強度を有する、請求項１に記載の透明微小球。
【請求項１７】
前記微小球は融合されている、請求項１に記載の透明微小球。
【請求項１８】
チタニアと、アルミナ、ジルコニアおよびシリカの少なくとも一種とを含む透明中実ガラスセラミック微小球であって、チタニアと、アルミナ、ジルコニアおよび／またはシリカの全含有率が前記中実微小球の全重量に対して少なくとも約７５重量％であり、チタニア、アルミナおよびジルコニアの全含有率がシリカの含有率より多く、チタニア含有率が前記中実微小球の全重量に対して少なくとも約１０重量％の量で存在する、透明中実ガラスセラミック微小球。
【請求項１９】
ジルコニアとアルミナの全含有率は、前記中実微小球の全重量に対して少なくとも約１０重量％である、請求項１８に記載の透明ガラスセラミック微小球。
【請求項２０】
屈折率は少なくとも約１．８である、請求項１８に記載の透明ガラスセラミック微小球。
【請求項２１】
屈折率は少なくとも約２．０である、請求項１８に記載の透明ガラスセラミック微小球。
【請求項２２】
ビッカース硬度は少なくとも約８００ｋｇ／ｍｍ２である、請求項１８に記載の透明ガラスセラミック微小球。
【請求項２３】
チタネート化合物、チタニア、ジルコネート化合物、ジルコニアまたはそれらの組み合わせを含む結晶相を含む、請求項１８に記載の透明ガラスセラミック微小球。
【請求項２４】
前記結晶性化合物は酸化チタンである、請求項２３に記載の透明ガラスセラミック微小球。
【請求項２５】
前記結晶性化合物は酸化ジルコニウムである、請求項２３に記載の透明ガラスセラミック微小球。
【請求項２６】
チタニアと、アルミナ、ジルコニアおよびシリカの少なくとも一種とを含む透明中実融合ガラスセラミック微小球であって、チタニアと、アルミナ、ジルコニアおよび／またはシリカの全含有率が前記中実微小球の全重量に対して少なくとも約７５重量％であり、チタニア、アルミナおよびジルコニアの全含有率がシリカの含有率より多く、チタニア含有率が前記中実微小球の全重量に対して少なくとも約１０重量％の量で存在する、透明中実融合ガラスセラミック微小球。
【請求項２７】
チタニア含有率は前記中実微小球の全重量に対して約１０重量％〜約５０重量％である、請求項２６に記載の透明ガラスセラミック微小球。
【請求項２８】
請求項１に記載の透明微小球を含む再帰反射物品。
【請求項２９】
請求項１８に記載の透明微小球を含む再帰反射物品。
【請求項３０】
請求項２６に記載の透明微小球を含む再帰反射物品。
【請求項３１】
請求項１に記載の透明微小球を含む舗道マーキング。
【請求項３２】
請求項１８に記載の透明微小球を含む舗道マーキング。
【請求項３３】
請求項２６に記載の透明微小球を含む舗道マーキング。
【発明の詳細な説明】
【技術分野】
【０００１】
本発明は、好ましくはチタニアと、アルミナ、ジルコニアおよび／またはシリカを含む透明微小球（すなわちビーズ）に関する。より詳しくは、本発明は、例えば、再帰反射物品中のレンズエレメントに適する透明性と機械的特性の両方を有する融合微小球に関する。
【背景技術】
【０００２】
反射シートおよび道路表面反射体などの反射体中で用いられる透明ガラス微小球（すなわちビーズ）は、例えば溶融法によって製造することが可能である。こうした溶融法は、一般に、粒状材料の形をとった原材料組成物を溶融させることを含む。その後、液体は水で冷却し、乾燥し、そして破砕して最終ビーズにとって望ましいサイズの粒子を形成することが可能である。その後、破砕された粒子は、破砕された粒子を溶融し球状化するのに十分な温度を有する火炎に通す。殆どのガラスの場合、これは約１０００℃〜約１４５０℃の温度である。あるいは、液体は高速度空気のジェットに注ぐことが可能である。ビーズは生じたストリーム中で直接形成される。ビーズのサイズを制御するために空気の速度は調節される。これらのビーズは、通常、完全に非晶質（すなわち非結晶質）であるガラス質材料から構成され、従って、ビーズは「ガラス質」ビーズ、「非晶質」ビーズ、あるいは単に「ガラス」ビーズまたは微小球と呼ばれることが多い。
【０００３】
シリカは、ガラス形成用組成物の一般的な成分である。アルミナおよびジルコニアも、靱性、硬度および強度などの機械的特性を改善するために透明ガラスビーズ中で用いられてきた。しかし、こうしたビーズが含有できるアルミナおよびジルコニアの量は、透明性の損失および処理の難しさなどの、結晶化から生じる問題を避けるように限定される傾向がある。最も非常に耐久性がある組成物は、少量の改質剤（例えば、アルカリ土類酸化物）と合わせて主としてアルミナ、ジルコニアおよびシリカを含む。これらの組成物は極めて高い融点を持つ傾向があり、水素炎またはプラズマトーチなどの特殊な処理装置を必要とする。改質剤含有率が多くより低い融点の組成物は一般に機械的特性が劣り、従来のガラスビーズに比べて限られた改善しかもたらさない。さらに、改質剤含有率が多い（例えば、約２５重量％より多い）組成物は、劣った化学的耐久性を示しうる。今日まで記載された高耐久性の融合ビーズは、一般に、ジルコニア含有率が多く（例えば、約５５重量％より多い）ないかぎり望ましい屈折率をもたない。しかし、ジルコニア含有率が多いと、融点および結晶化する傾向を高める傾向があり、プラズマ銃または他の特殊装置を使用しないで透明微小球を得るのは難しい。
【０００４】
従来のバリウム−チタネート系ガラスビーズ組成物は、一般に、化合物ＢａＴｉＯ３またはＢａＯ／ＴｉＯ２共晶に基づいており、そしてシリカ、あるいは酸化錫または酸化亜鉛などの、より高い屈折率（ハイインデックス）の酸化物を含有しうる。こうした組成物は約５５％より多いチタニアを含有しうる。但し、主として酸化鉛を含む、より少ないチタニアの組成物も知られている。バリウム−チタネート系ガラスビーズ組成物は、一般に、耐久性が低いガラスビーズであり、２０％より多いアルカリ土類酸化物を含有し、かなりの微結晶性を有する透明ビーズに容易に変換されてこなかったか、あるいは変換されないし、そして一般にはアルミナもジルコニアも殆どまたは全く含有しない。
【発明の概要】
【発明が解決しようとする課題】
【０００５】
必要とされるものは、少ない改質剤含有率（例えば、約２５重量％以下のアルカリ土類酸化物）、より高い屈折率、より低い溶融温度および改善された冷却挙動を有する、ジルコニア／アルミナ／シリカ（ＺＡＳ）組成で良好な機械的特性をもつ透明中実ビーズ（すなわち微小球）である。
【課題を解決するための手段】
【０００６】
本発明の一実施形態において、微小球は、中実微小球の全重量に対して少なくとも約７５重量％の全含有率でチタニアと、アルミナ、ジルコニアおよび／またはシリカを含む。組成物が「チタニアと、アルミナ、ジルコニアおよび／またはシリカ」を含むという表現は、組成物がチタニアと、アルミナ、ジルコニアおよびシリカの少なくとも一種を含むことを意味する。好ましくは、チタニア、アルミナおよびジルコニア（どの一つの組成物中にもすべてが存在するとは限らなくてもよい）の全含有率は、シリカ（存在するとすれば）の含有率より多い。特に好ましい実施形態において、チタニア含有率は、中実微小球の全重量に対して少なくとも約１０重量％、且つより好ましくは約５０重量％以下である。
【０００７】
好ましくは、微小球は、好ましくはナノスケールのガラスセラミック微小構造を有するガラスセラミック微小球である。ある好ましい実施形態において、微小球は、チタネート化合物（例えば、チタン酸カルシウム）、酸化チタン、ジルコネート化合物、酸化ジルコニウムまたはそれらの組み合わせを含む結晶相を含む。
【０００８】
本発明のなおもう一つの好ましい実施形態は融合微小球を含む。本明細書において用いられる場合、「融合」微小球とは、ゾルゲル法とは対照的に溶融法によって調製される微小球を意味する。こうした融合微小球は、完全に非晶質（すなわち非結晶質）であってもよく、あるいは結晶領域と非結晶領域をもってもよい。
【０００９】
好ましくは、微小球は、少なくとも約１．７の屈折率を有し、そして再帰反射物品中のレンズエレメントとして有用である。一実施形態において、ガラスセラミック微小球は少なくとも約２．０の屈折率を有し、そしてウェットタイプの再帰反射物品に特に有用である。
【００１０】
本発明は、上述した透明中実微小球を含む再帰反射物品も提供する。一つの好ましい物品は、裏材料（バッキング）と裏材料上に被覆された透明中実微小球とを含む舗道マーキングテープである。本発明は、上述した透明中実微小球を含む舗道マーキングも提供する。
【発明を実施するための形態】
【００１１】
本発明は、チタニアと、アルミナ、ジルコニアおよびシリカの少なくとも一種を含有する種々の組成の透明中実微小球（すなわちビーズ）を提供する。微小球が比較的低い液相線温度（好ましくは約１４００℃以下、より好ましくは約１３００℃以下）を示すと共に冷却された時に曇りのない透明なガラスを形成することが好ましい。また、好ましい微小球は、熱処理を介して微結晶ガラス−セラミック構造を形成し、しかも透明なままである。
【００１２】
ビーズは、一般に、初期に溶融物から形成されると実質的に非晶質である（しかし、多少の結晶性を含みうる）。しかし、ビーズは、さらに熱処理すると、ナノスケールのガラスセラミック微小構造（すなわち、かなりの体積分率の直径約１００ナノメートル未満の結晶が初期非晶質構造内から成長した微小構造）の形をとって結晶性を発現しうる。驚くべきことには、この結晶が形成されても、組成物は透明なままである。好ましくは、結晶相中の結晶のサイズは、直径約２０ナノメートル（０．０２マイクロメートル）未満である。このサイズの結晶は、一般には効果的な光散乱体ではないので、透明性を大幅に低下させない。
【００１３】
一般に、融合ビーズ（すなわち、溶融法から製造されたビーズ）は密で原子的に均質なガラス網目構造を含み、後続の熱処理中にガラス網目構造からナノ結晶が核化し成長しうる。ゾルゲルビーズは、一般に、焼結コロイドシリカなどの非晶質材料と化学的前駆物質の分解または焼結中に結晶化するジルコニアなどのナノ結晶成分との混合物を含む。ゾルゲルビーズの残りの非晶質マトリックスは、融合ビーズのそれより、一層の結晶化および不透明化に耐えない傾向がある。これは、アルカリ土類含有組成物に関して特に当てはまる。
【００１４】
「ビーズ」および「微小球」という用語は互換的に用いられ、厳密ではないけれども実質的に球状である粒子を意味する。「中実」という用語は、中空ではないビーズを意味する。すなわち、ビーズには実質的な空洞も空隙もない。レンズエレメントとして任意に有用であるために、ビーズは、球状で中実であるべきである。中実ビーズは、一般に、特に凍結−融解サイクルに供された時に中空ビーズより耐久性である。
【００１５】
「透明」という用語は、ビーズを光学顕微鏡下で（例えば、１００倍で）見た時に、ビーズと物体の両方をビーズとほぼ同じ屈折率の油に浸漬した時にビーズと同じ性質の物体などのビーズの下にある物体をビーズを通して明確に見ることができるように、ビーズが可視光の光線を透過する特性を有することを意味する。油はビーズの屈折率に近い屈折率を有するべきであるけれども、油は、（ビーズと油が完全屈折率一致の場合のように）ビーズが消えるように見えるほどには近くてはならない。ビーズの下にある物体の輪郭、周囲または端は明確に識別できる。
【００１６】
本発明による透明中実ビーズは、好ましくは少なくとも約１．７、より好ましくは少なくとも約１．８、最も好ましくは少なくとも約１．８５の屈折率を有する。ビーズは、空気中での使用のために、好ましくは約２．０以下、より好ましくは１．９５以下の屈折率を有する。好ましくは、ビーズは、水またはウェット環境での使用のために、一般的には約２．０より大きい、多くの場合２．２ほどに大きい、より大きい屈折率を有する。こうしたビーズは再帰反射物品中のレンズエレメントとして有用である。
【００１７】
本発明のビーズは、約５０マイクロメートル（μｍ）〜約５００μｍが一般に望ましいが種々のサイズで製造し使用することが可能である。より大きいビーズの製造の副生物として直径２μｍまたは３μｍまでの僅かのビーズを形成する時もあるが、直径１０μｍより小さいビーズを意図的に形成することは難しい。一般に、ビーズに関する用途において、直径約２ミリメートル未満、最も多くの場合直径約１ミリメートル未満のビーズが必要とされている。
【００１８】
本発明による透明ビーズは、一般に高い硬度レベル、一般に高い破砕強度および高い耐久性を示す。例えば、透明ビーズのビッカース硬度は、好ましくは少なくとも約８００ｋｇ／ｍｍ２、より好ましくは少なくとも約９００ｋｇ／ｍｍ２、最も好ましくは少なくとも約１０００ｋｇ／ｍｍ２、最適には少なくとも約１３００ｋｇ／ｍｍ２である。硬度の上限に関する特定の限界はないけれども、硬度は、一般的には約２，０００ｋｇ／ｍｍ２以下である。
【００１９】
本発明のビーズの破砕強度値は、米国特許第４，７７２，５１１号（Ｗｏｏｄ）に記載された試験手順に従って決定することができる。本ビーズは、この手順を用いて、好ましくは少なくとも約６９０ＭＰａ、より好ましくは少なくとも約９６０ＭＰａ、最も好ましくは少なくとも約１２４０ＭＰａの破砕強度を実証している。
【００２０】
本発明のビーズの耐久性は、米国特許第４，７５８，４６９号（Ｌａｎｇｅ）に記載された試験手順に従って圧縮空気駆動の砂流れにビーズを供することにより実証することが可能である。本ビーズは、この手順を用いて、元の反射明度の約５０％〜約８０％の保持によって証明されるように、高い耐破壊性、耐チッピング性および耐摩耗性である。
【００２１】
微小球組成物
ガラスおよびセラミック技術において一般的であるように、ビーズの成分は、酸化物が完成品中に存在するとみなされる形態であると共に、ビーズ中の化学元素および化学元素の割合を正確に説明する形態である酸化物として表現される。ビーズを製造するために用いられる出発材料は、酸化物以外の炭酸塩などの何らかの化合物であることが可能であるが、組成物は、原料の溶融中に酸化物形態に変性されることになる。従って、本発明のビーズ組成物を理論酸化物基準の観点から論じる。
【００２２】
用いられる出発材料の量に基づく理論酸化物基準で、本明細書において記載される配合物を報告する。これらの値は、溶融および球状化プロセス中に揮発する一過性材料（例えば、一過性中間体）を必ずしも計上しているとはかぎらない。例えば、ボリア（Ｂ２Ｏ３）、アルカリ金属酸化物および酸化亜鉛は一般に多少とも一過性である。従って、最終製品が分析されるとすれば、最終微小球を製造するために添加されたボリアおよび／またはアルカリ金属酸化物の元の量の５％の損失程度は存在しうる。しかし、本明細書においては、従来のように、最終微小球のすべての成分を出発材料の量およびガラス形成用組成物の全重量に基づいて計算し、理論基準に基づいて酸化物の重量％で報告する。
【００２３】
一般に、本発明による透明ビーズ（好ましくは融合ビーズ）は、チタニアと、アルミナ、ジルコニアおよび／またはシリカを含む。さらに、透明ビーズは、バリア、ストロンチア、マグネシアまたはカルシアなどのアルカリ土類金属酸化物を含むことが可能である。さらに、ビーズは、ビーズの必要な特性に悪い影響を及ぼさないかぎり、単独で、あるいは組み合わせでリチウム、ナトリウム、カリウム、イットリウム、錫および硼素などの元素の酸化物を含むことが可能である。ある実施形態において、約２５重量％以下のこれらの酸化物が本発明のビーズに配合される。より好ましい実施形態は、２０重量％未満のアルカリ土類酸化物を含む。最も好ましい実施形態は、約１５重量％未満、最適には１０重量％未満のバリアおよび／またはストロンチアを含む。アルカリ金属酸化物を約１０重量％以下でビーズ中に含めることも好ましい。
【００２４】
二種以上の成分の全含有率を論じる組成物において、ビーズは、記載された成分の一種のみ、記載された成分の種々の組み合わせ、あるいは記載された成分のすべてを含むことが可能である。例えば、ビーズ組成物が４０重量％の量でアルミナおよびジルコニアの全含有率を含むと言われる場合、ビーズ組成物は、４０重量％のアルミナ、４０重量％のジルコニア、あるいは４０重量％のアルミナとジルコニアを含みうる。
【００２５】
好ましい１実施形態において、本発明による透明ビーズは、ビーズの全重量に対して少なくとも約７５重量％の全量でチタニアと、ジルコニア、アルミナおよび／またはシリカを含む。好ましくは、これらの成分の全含有率は少なくとも約８０重量％である。
【００２６】
一般に、ジルコニアおよびアルミナは、セラミック物品に高い硬度と強度を与えることが知られている。シリカはガラス形成体として有用であり、そしてアルミナおよびジルコニアと組み合わされた時に液相線温度の多少の低下をもたらす。しかし、シリカは低い屈折率を有し、更に、ジルコニア／アルミナ／シリカ（ＺＡＳ）三元系における有用な低溶融領域は、約１７５０℃の比較的高い液相線温度を有する。
【００２７】
チタニアは、融点が１８４０℃である高い屈折率の酸化物であり、一般には硬度または強度のためではなく、光学的および電気的特性のゆえに一般に用いられる。チタニアは、ジルコニアに似て、ガラス組成物の結晶化を引き起こすことが知られている強い核剤である。チタニアは、ＺＡＳ系に添加される四番目の成分としてその高い単独融点にもかかわらず、ＺＡＳ組成物の屈折率を大幅に高めつつ液相線温度をさらに低下させる。際だったことには、より低い融点のチタニア含有ビーズの機械的特性は優れているか、あるいはアルミナ含有率が少なく（例えば約２０％）、アルミナとジルコニアの組み合わせ量が少ない（例えば約４０％）組成物に関してさえ、いっそう大幅に改善される。さらに、チタニアを含有する四元組成物は、ジルコニア含有率が多い（例えば、約４０％より多い）時でさえ、そしてジルコニアとチタニアの組み合わせ含有率が５０％より多い時でさえ、ガラスに向けて容易に冷却され、そしてガラスセラミックに向けて制御可能に結晶化される。従って、チタニアと、アルミナ、ジルコニアおよびシリカの一種以上を含有する本発明の組成物は、比較的低い液相線温度、高い屈折率、高い結晶性、優れた機械的特性および高い透明性をもたらす。
【００２８】
本発明の組成物において、チタニア、ジルコニアおよびアルミナの組み合わせ量はシリカの量より多い。チタニア、ジルコニアおよびアルミナは、機械的特性を改善する結晶相または高い硬度をもたらす。多すぎるシリカを含有する組成物は、好ましくなく低い屈折率をもつ傾向がある。アルミナとジルコニアとチタニアの全重量対シリカの重量の比、すなわち、（アルミナ＋ジルコニア＋チタニア）／シリカは、好ましくは少なくとも約１．２、より好ましくは少なくとも約２である。その比は、より好ましくは約３〜約７の範囲内である。アルミナとジルコニアとチタニア対シリカの比が小さすぎる場合、ビーズ硬度を高める効果は低下する。逆に、この比が大きすぎる場合、ビーズの透明性を損なう恐れがある。
【００２９】
中実微小球の全重量に対して、アルミナ含有率は好ましくは約７０％以下であり、ジルコニア含有率は好ましくは約５０％以下である。アルミナとジルコニアの全含有率は、中実微小球の全重量に対して好ましくは少なくとも約５重量％、より好ましくは少なくとも約１０重量％、なおより好ましくは少なくとも約２０重量％、なおより好ましくは少なくとも約２５重量％、最も好ましくは少なくとも約４０重量％である。
【００３０】
本発明による透明ビーズのチタニア含有率は、中実微小球の全重量に対して好ましくは少なくとも約１０重量％である。特に機械的特性が良好なガラスビーズのある好ましい実施形態に関して、チタニア含有率は約５０重量％以下である。特に高屈折率ガラスセラミックビーズの他の実施形態に関して、チタニア含有率は約５０重量％より多いことが可能である。こうしたガラスセラミックビーズは機械的特性がより劣る場合があるが、それらのビーズは、一般に、約２．０より高い屈折率を有し、湿り反射に有用である。チタニア含有率は、中実微小球の全重量に対してより好ましくは約１５％〜約４０重量％、最も好ましくは約１５％〜約３５重量％である。上述したように、チタニアは液相線温度を低下させ、そしてＺＡＳ組成物に対する屈折率を高める。チタニアは、冷却中にガラスを形成すると共に結晶化中に透明性を維持する能力を損なわずに結晶性がより大きい組成物も提供する。
【００３１】
ＺＡＳ組成物が結晶相として主としてジルコニアを含有する傾向がある一方で、本発明の組成物は、一般に、ジルコニア、チタン酸ジルコニウム、他のジルコネート、ルチル、他のチタニアおよびチタネートの一種以上および結晶化後に他の相を含む。チタニウムは、条件に応じて異なる酸素含有率の酸化物を形成する可変原子価遷移金属である。チタニアは酸素を失う傾向があり、高温にさらされ、そして冷却された時に黒い半導電性材料になる。本発明の組成物は、冷却された時に一般に暗色、青色または黒色であるが、熱処理によって再び酸化されうると共に、無色にされうる。本組成物は、こうした熱処理後に組成物が透明なままであるように制御された結晶化特性を示す。従って、同時に色を除去すると共にビーズ内で必要な微結晶性を発現させるこうした熱処理を行うことができる。一般に、５０％より多いチタニアを含有する組成物は、色を除去するために、より少ないチタニアを含有する組成物より高い熱処理温度を必要とすることがあり、結晶化しそして半透明性または不透明性を発現させる傾向がありうる。従って、チタニアが多い組成物は、一般に、カルシア、またはビーズを再び酸化させる能力を改善する他の添加剤を含有する。
【００３２】
本発明による透明融合ビーズのシリカ含有率は、好ましくは、アルミナとジルコニアとチタニアの全含有率より少ない。一般に、シリカが存在する場合、シリカは、中実微小球の全重量に対して約４０重量％以下の量で存在する。より好ましくは、シリカ含有率は、約５％〜約３５重量％の範囲内である。シリカ含有率が５重量％未満である場合、ビーズの透明性に悪い影響を及ぼすと共に液相線温度が高くなりすぎるおそれがある。逆にシリカ含有率が３５重量％を超える場合、機械的特性に悪い影響を及ぼすか、あるいは屈折率が低くなりすぎるおそれがある。シリカ含有率は、最も好ましくは、中実微小球の全重量に対して約１０％〜約３０重量％の範囲内である。
【００３３】
アルカリ土類改質剤は、冷却中にガラスを形成させたり、透明性を維持しつつ色を除去するためにプロセスウィンドーを広げたり、液相線温度を低下させたりするために特に有用である。驚くべきことには、クリアガラスに向けて冷却する能力は、焼鈍すると結晶化する傾向が増加するにもかかわらず改善される。チタニアからの暗着色が除去される時点の温度は、アルカリ土類の添加によって大幅に低下する。マグネシアおよび他のアルカリ土類も、おそらくは熱処理工程中に結晶化を制御すると共に、生じる微小構造に影響を及ぼすことにより、改善された破砕強度をもたらすことが可能である。多すぎるアルカリ土類酸化物は、より劣った機械的強度および酸性環境への劣った化学的耐性の原因となりうる。従って、ビーズは、中実微小球の全重量に対して約２５重量％以下のアルカリ土類酸化物を含有する。
【００３４】
本発明のビーズ中に着色剤を含めることも可能である。こうした着色剤には、例えば、ＣｅＯ２、Ｆｅ２Ｏ３、ＣｏＯ、Ｃｒ２Ｏ３、ＮｉＯ、ＣｕＯ、ＭｎＯ２などが挙げられる。本発明のビーズは、ビーズの全重量（理論酸化物基準）に対して一般には約５重量％以下、好ましくは約１重量％以下の着色剤を含む。ユーロピウムなどの希土類元素も蛍光のために含めることが可能である。
【００３５】
微小球の調製
本発明による微小球は、例えば、米国特許第３，４９３，４０３号（Ｔｕｎ）において開示されたような従来の方法によって調製することが可能である。一つの有用な方法において、各出発材料のサイズが好ましくは約０．０１μｍ〜約５０μｍである出発材料を特定の形で量って注ぎ、互いに密に混合する。出発原材料は、溶融するかまたは熱処理すると酸化物を形成する化合物を含む。これらには、単独で、あるいは二つ以上の種類を組み合わせた、酸化物（例えば、シリカ、アルミナ、ジルコニア、チタニア）、水酸化物、酸塩化物、塩化物、硝酸塩、酢酸塩、硫酸塩などを挙げることが可能である。さらに、ムライト（３Ａｌ２Ｏ３・２ＳｉＯ２）およびジルコン（ＺｒＯ２・ＳｉＯ２）などの複合酸化物も、単独で、あるいは上述した原材料と組み合わせて用いることが可能である。
【００３６】
その後、すべての出発材料が液体状になるまでガス燃焼炉または電気炉内で出発材料を溶融させる。液体バッチを高速空気のジェットに注ぐことが可能である。生じたストリーム中で必要なサイズのビーズを形成する。この方法において空気の速度を調節して、形成された一定割合のビーズに必要な寸法をもたせる。一般に、こうした組成物は、十分に低い粘度と高い表面張力を有する。
【００３７】
出発材料の溶融は、一般には約１５００℃〜約１９００℃の範囲内の温度、多くの場合例えば、１７００℃の温度に加熱することにより行う。出発材料を溶融するために、水素−酸素バーナーまたはアセチレン−酸素バーナーを用いる直接加熱法、あるいはアークイメージ炉、ソーラー炉、グラファイト炉またはジルコニア炉を用いる炉加熱法を用いることが可能である。
【００３８】
あるいは、液体を水で冷却し、乾燥し、破砕して最終ビーズに必要なサイズの粒子を形成する。破砕された粒子を篩にかけて、確実に粒子が適切なサイズ範囲内であるようにすることが可能である。その後、粒子を再び溶融すると共に、球状化するのに十分な温度をもつ火炎に破砕粒子を通すことが可能である。
【００３９】
好ましい方法において、最初に出発材料を大きな原料粒子に成形する。原料粒子を水素−酸素バーナー、アセチレン−酸素バーナーまたはメタン−空気バーナーなどのバーナーに直接供給し、その後、水（例えば、ウォーターカーテンまたは水浴の形で）で冷却する。出発材料を溶融し粉砕するか、凝集させるか、あるいは焼結することにより原料粒子を形成することが可能である。サイズ（最大寸法の長さ）約５００μｍ以下の凝集粒子を用いることができる。水との混合、噴霧乾燥およびペレット化などによる周知された種々の方法によって凝集粒子を作ることが可能である。得られたビーズの粒子サイズのより良好な制御に、特に凝集物の形を取っている場合、出発材料を分級することが可能である。凝集されているか否かを問わず、バーナー炎を水平配置にしたバーナーに出発材料を供給することが可能である。一般に、原料粒子を火炎の底で火炎に供給する。水平配置は必要な透明レベルの球状粒子の非常に高い収率（例えば、１００％）をもたらすことが可能であるので、水平配置は望ましい。
【００４０】
溶融小滴を冷却する手順は空冷または急冷を伴うことが可能である。例えば、出発材料の溶融小滴を水または冷却油などの冷却媒体に落下させることにより急冷を行う。さらに、溶融小滴を空気またはアルゴンなどの気体に噴霧する方法も使用することができる。生じた冷却融合ビーズは、一般に、再帰反射物品中のレンズエレメントとして用いるのに十分に透明である。ある実施形態に関して、こうしたビーズはまた、再帰反射物品中で直接用いるのに十分に硬く、強くかつ強靱である。しかし、機械的特性を改善するために、後続の熱処理工程が一般に必要とされる。
【００４１】
好ましい１実施形態において、ビーズ前駆体を形成し、その後加熱することが可能である。本明細書において用いられる場合、「ビーズ前駆体」とは、ビーズ出発組成物を溶融し冷却することによってビーズの形状に成形された材料を意味する。このビーズ前駆体を本明細書において冷却融合ビーズとも呼び、それは、機械的特性および透明性が必要なレベルのものである場合に後続の処理なしで用いるために適する場合がある。規定量の原材料（例えば、チタン原材料、シリコン原材料、アルミニウム原材料およびジルコニウム原材料）を含有する出発材料を溶融し、所定の粒子サイズの溶融小滴を形成し、そして溶融小滴を冷却することにより、ビーズ前駆体を形成する。得られたビーズ前駆体が所定の比において必要な原材料を含有するように出発材料を調製する。溶融小滴の粒子サイズは、通常、約１０マイクロメートル（μｍ）〜約２，０００μｍの範囲内である。ビーズ前駆体の粒子サイズおよび最終透明融合ビーズの粒子サイズを溶融小滴の粒子サイズによって制御することが可能である。
【００４２】
従って、ある好ましい実施形態において、ビーズ前駆体（すなわち、冷却融合ビーズ）を後で加熱する。好ましくは、この加熱工程をビーズ前駆体の融点より低い温度で行う。この温度は一般に少なくとも約７５０℃である。ビーズ前駆体の融点を超えないかぎり、その温度は、好ましくは約８５０℃〜約１１００℃である。ビーズ前駆体の加熱温度が低すぎる場合、得られたビーズの機械的特性を高める効果は不十分である。逆に、加熱温度が高すぎる場合、透明性低下のおそれがある。機械的特性を改善するこの加熱工程の時間に関する特定の限界はないけれども、少なくとも約１分にわたる加熱は通常は十分であり、好ましくは約５分〜約１００分にわたり加熱を行うべきである。さらに、ビーズの透明性および機械的特性をさらに高めることが可能であるので、熱処理前に約６００℃〜約８００℃の範囲内の温度で（例えば、約１時間にわたり）予備加熱することは有利である。
【００４３】
この方法は、例えば、その主成分としてアルミナおよびシリカを含有する相内で均一に分散した状態において微細結晶相を成長させるためにも適する。ジルコニウム、チタンなどの酸化物を含有する結晶相も、溶融物から（すなわち、後続の加熱なしで）ビーズを形成すると直ぐに、高レベルのジルコニアまたはチタニアを含有する組成物中に生成することが可能である。重要なことには、出発組成物中にアルカリ土類金属酸化物（例えば、酸化カルシウム、あるいは溶融または熱処理後に酸化カルシウムを形成する炭酸カルシウムなどの物質）を含めることによって結晶相は（溶融物から直接または後で熱処理すると）より容易に形成される。
【００４４】
用途
本発明による透明（好ましくは融合）ビーズをコーティング組成物に配合することが可能である（例えば、米国特許第３，４１０，１８５号（Ｈａｒｒｉｎｇｔｏｎ）、米国特許第２，９６３，３７８号（Ｐａｌｍｑｕｉｓｔら）、およびビーズを分散させる膜形成性結合材料を一般に含む米国特許第３，２２８，８９７号（Ｎｅｌｌｅｓｓｅｎ）を参照すること）。あるいは、舗道マーキングの場合のように塗装ライン用のドロップオン用途においてビーズを用いることが可能である。
【００４５】
本発明のビーズは、米国特許第４，２４８，９３２号（Ｔｕｎｇら）に記載されたような舗道マーキングシート材料（テープ）、および米国特許第５，２６８，７８９号（Ｂｒａｄｓｈａｗ）、同第５，３１０，２７８号（Ｋａｃｚｍａｒｃｚｉｋら）、同第５，２８６，６８２号（Ｊａｃｏｂｓら）および同第５，２２７，２２１号（ｈｅｄｂｌｏｍ）において開示されたものなどの他の再帰反射アセンブリー中で特に有用である。露出レンズ、封入レンズまたは埋め込みレンズシート中でビーズを用いることが可能である。
【００４６】
例えば、米国特許第２，３５４，０１８号（Ｈｅｌｔｚｅｒら）または米国特許第３，９１５，７７１号（Ｇａｔｚｋｅら）において教示されたように、舗道マーキングに有用なシートは、一般に、裏材料、結合剤材料の層、結合剤材料の層に部分的に埋め込まれたビーズの層を含む。一般的に厚さ約３ｍｍ未満である裏材料は、種々の材料、例えば、高分子フィルム、金属箔および繊維系シートから製造することが可能である。適する高分子材料には、アクリロニトリルブタジエンポリマー、ロール練り用ポリウレタンおよびネオプレンゴムが挙げられる。裏材料は、粒状充填剤または耐滑り性粒子を含むことも可能である。結合剤材料には、任意に無機顔料などの着色剤と組み合わせた、種々の材料、例えば、ビニルポリマー、ポリウレタン、エポキシドおよびポリエステルを挙げることが可能である。舗道マーキングシートは、裏当てシートの底上に接着剤、例えば、感圧接着剤、触圧接着剤またはホットメルト接着剤を含むことも可能である。
【００４７】
舗道マーキングシ−トは、様々な公知の方法によって製造することが可能である。こうした方法の代表的な例には、樹脂、顔料および溶媒の混合物を裏当てシート上に被覆し、裏材料の湿り表面上に本発明によるビーズを落下させ、そして構造体を硬化させることが挙げられる。その後、接着剤の層を裏当てシートの底上に被覆することが可能である。
【実施例】
【００４８】
以下において、実施例および比較例を用いて本発明を説明する。さらに、本発明はこれらの実施例に決して限定されないことが理解されるべきである。すべての百分率は、特に明記しないかぎり組成物の全重量に対する重量％である。
【００４９】
実施例１〜１６
チタニア、ジルコニア、アルミナおよびシリカ（ＴＺＡＳまたはＺＡＳＴ）の幾つかのビーズ組成物を以下で示すように製造した。粉末をガラスジャー内に入れ、振とうによって混合した。その後、固形物約６５〜７０重量％の水性スラリーとして、粉末をＳｚｅｇｖａｒｉ摩砕機ミル（オハイオ州アクロンのユニオンプロセス（Ｕｎｉｏｎ  Ｐｒｏｃｅｓｓ））内で微粉砕（ミリング）した。バッチ２００ｇの粉末を微粉砕するために直径３／１６インチ（０．４８ｃｍ）の球状アルミナ媒体７１５グラム（ｇ）を用いた。摩砕機ミルの体積は７５０ｍｌであった。粉末５０％で２時間微粉砕後に、スラリーをジャー内に集め、乾燥用オーブン内に入れて水を蒸発させた。その後、乾燥させた固形物を乳鉢と乳棒を用いて破砕し、必要な粒子サイズ範囲に篩で篩った。用いた粉末は次の通りであった。
【００５０】
【表１】
2011237825.tif 000002
【００５１】
【表２】
2011237825.tif 000003
【００５２】
ビーズを火炎で形成するために用いた装置は、水が樋、次に排水路に向けて傾斜板を流れ落ちるステンレススチール製金属密閉容器を備えていた。水素トーチを密閉容器内の傾斜板に向けた。ビーズ処理に用いた水素トーチは、ガラス器具に関する加工に一般に用いられるＢｅｔｈｌｅｈｅｍベンチバーナーであった。プレミックスとは対照的に、気体を表面混合した。バーナーには小さな内環と大きな外環があり、それぞれは燃料と酸素の両方を備えている。アセチレンを除く殆どの燃料に関してトーチを推奨する。本明細書において用いられる方法において、以下の気体を標準リットル／分（ＳＬＰＭ）で流している内環および外環の両方を用いた。
【００５３】
【表３】
2011237825.tif 000004
【００５４】
スクリーン篩および漏斗を備えたフィーダー装置を用いて、乾燥させサイズ調整した粒子を水素トーチ炎に直接供給した。必要な供給速度を与えるために、選択した振動数で機械的装置によってスクリーン篩と漏斗の両方を軽く叩いた。粒子は、バーナー面の約１〜２インチ（２．５〜５．０ｃｍ）前で火炎に落下し、火炎によって水に向けて運ばれ、水はトーチ内のビーズを冷却し集めた。材料を集め、乾燥した。その後、極めて均一で狭い粒子原料を火炎中に与える小さい砂時計に似た重力フィード式「くびれ」漏斗を用いて材料をトーチ内で再処理した。
【００５５】
その後、火炎で形成したビーズを熱処理して微結晶性を発現させた。一般的には、１ｇの材料を小さなアルミナるつぼ内に入れ、必要な保持温度への傾斜２０℃／分、その温度で１時間保持、扉密閉炉の冷却速度平均約１０℃／分での室温への冷却の条件に従って熱処理した。組成物ごとに９００℃、９５０℃、１０００℃、１０５０℃および１１００℃の熱処理温度を用いた。Ｎｅｙ  Ｄｅｎｔａｌ  Ｉｎｔｅｒｎａｔｉｏｎａｌ  Ｆｕｒｎａｃｅ、モデルＶｕｌｃａｎ３−５５０（イリノイ州ニルスのコールパーマー（Ｃｏｌｅ−Ｐａｒｍｅｒ））内で熱処理を行った。
【００５６】
幾つかの組成の微小球を作り、試験した。結果を第１表および第２表に報告する。各組成物の小混合物を白金箔上に置き、炉内で加熱し、そして光学顕微鏡でサンプルを観察することにより溶融挙動を試験した。見出し「１４、１５および１６」における第２表の項目は、１４００℃、１５００℃および１６００℃に加熱後の観察を示したものであり、「１」は溶融しなかったことを意味し、「５」は完全に溶融したことを示している。ビーズを再び酸化させるのに要する温度および不透明化が起きる最高温度を「色およびヘーズ」において示している。熱処理後の破砕強度（米国特許第４，７７２，５１１号（Ｗｏｏｄ）に記載された試験手順によって決定される）も示す。
【００５７】
【表４】
2011237825.tif 000005
【００５８】
【表５】
2011237825.tif 000006
【００５９】
実施例１７
シリカ粉末（キンセイマテック（Ｋｉｎｓｅｉｍａｔｅｃｈ  Ｃｏ．）、Ｓｎｏｗ  Ｍａｒｋ  ｓｐ−３、１．０５ｇ）、酸化ジルコニウム粉末（ダイイチキゲンソ（Ｄａｉｉｃｈｉｋｉｇｅｎｓｏ  Ｉｎｄ．Ｃｏ．）、ＥＰ、８．２５ｇ）、酸化アルミニウム粉末（住友化学、ＡＥＳ−１２、６．７５ｇ）、炭酸カルシウム粉末（宇部マテリアルズ（Ｕｂｅ  Ｍａｔｅｒｉａｌｓ）３Ｎ−Ａ、３．３ｇ）およびチタニア粉末（イシハラテクノ（Ｉｓｈｉｈａｒａ  Ｔｅｃｈｎｏ  Ｃｏ．）、ＣＲ−ＥＬ、１６ｇ）を水５０ｇと混合した。混合物をガラスジャー内に入れ、２０時間にわたり混転した。２０時間の時点で、それを乾燥し、乳鉢で破砕した。その後、ガラスジャー内で再び混転することにより、破砕した粉末を再凝集させた。凝集物を篩にかけて１０６〜１８０μｍを得た。この凝集した材料を１１００℃に加熱し、放置して１時間にわたりこの温度のままにした。
【００６０】
得られた粉末をＨ２−Ｏ２炎に落として溶融させ、水で冷却した。火炎は５の水素／酸素比で発生し、長さは３５センチメートルであった。角度は０〜２０度、すなわち、実質的に水平であった。バーナー出口の直径は４０ミリメートルであった。
【００６１】
形成されたガラスビーズを乾燥後９５０℃で５分にわたり熱処理した。ガラスビーズの屈折率は２．１７であり、ビッカース硬度は１１５３ｋｇ／ｍｍ２であった。一般的なソーダ石灰ガラスのビッカース硬度は５１５ｋｇ／ｍｍ２であることが分かった。
【００６２】
所定の荷重下でダイアモンド錐体を材料に貫入し、その後、作られた窪みを光学的に測定することによってビッカース硬度がもたらされる。ビッカース錐体の底面は、錐体の反対面間の頂角が常に１３６度である正方形である。窪みの深さは、窪み対角線の１／７に対応し、硬度は０．００１８９＊Ｆ／ｄ２に等しい。ここでＦは、加えられた力（ニュートン）であり、ｄは、窪み対角線の長さ（マイクロメートル）である。これらの実施例において、Ｈｖ１００は、１００ｇの荷重が加えられた時のビッカース硬度を意味する。
【００６３】
実施例１８〜２３
ガラスビーズを実施例１７に従って調製した。この実施例における出発材料の組成を第３表および第４表に記載する。得られたビーズ（９５０℃で５分にわたり熱処理されたもの）のビッカース硬度も第３表に示す。
【００６４】
【表６】
2011237825.tif 000007
【００６５】
【表７】
2011237825.tif 000008
【００６６】
実施例２４〜２５
ガラスビーズを実施例１７に従って調製した。この実施例における出発材料の組成を第５表および第６表に記載する。得られたビーズ（９５０℃で５分にわたり熱処理されたもの）のビッカース硬度も第５表に示す。
【００６７】
【表８】
2011237825.tif 000009
【００６８】
【表９】
2011237825.tif 000010
【００６９】
本明細書に引用するすべての特許、特許文書および刊行物は、個別に援用することで完全な開示をしたものとする。本発明の必須の要件から逸脱せずに本発明の上述した実施形態に種々の修正をなすことが可能であることが当業者によって認められるであろう。本発明は、添付した請求項の範囲内でこうした修正のすべてを包含することが意図されている。
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
チタニアと、アルミナ、ジルコニアおよびシリカの少なくとも一種とを含む透明中実ガラスセラミック微小球であって、
チタニアと、アルミナ、ジルコニアおよび／またはシリカの全含有率が前記中実微小球の全重量に対して少なくとも７５重量％であり、
チタニア、アルミナおよびジルコニアの全含有率がシリカの含有率より多く、チタニア含有率が前記中実微小球の全重量に対して少なくとも１０重量％の量で存在し、かつ
チタネート、チタニア、ジルコネート、ジルコニアまたはそれらの組み合わせを含む結晶相を含む、透明中実ガラスセラミック微小球。
【外国語明細書】
2011237825000001.pdf